(57)【要約】【課題】吸収時間及び液流れ距離をよりいっそう短縮することが可能な吸収性物品に関する。【解決手段】肌当接面を有する液透過性の表面シートと、前記表面シートの非肌当接面側に配置された吸収体とを備えた吸収性物品であって、前記表面シートは、前記肌当接面側に突出して配列された複数の畝部と、隣り合う畝部間に設けられた底部とを有する不織布からなり、前記複数の畝部のそれぞれは、頂部と、前記頂部を支持する壁部とを備え、前記壁部は、前記底部に対して略垂直に延在しており、前記底部には、前記肌当接面側から前記非肌当接面側に向けて貫通する開孔が形成されている。【選択図】図１
2020000467.tif 000002
【特許請求の範囲】
【請求項１】
肌当接面を有する液透過性の表面シートと、前記表面シートの非肌当接面側に配置された吸収体とを備えた吸収性物品であって、
前記表面シートは、前記肌当接面側に突出して配列された複数の畝部と、隣り合う畝部間に設けられた底部とを有する不織布からなり、
前記複数の畝部のそれぞれは、頂部と、前記頂部を支持する壁部とを備え、
前記壁部は、前記底部に対して略垂直に延在しており、
前記底部には、前記肌当接面側から前記非肌当接面側に向けて貫通する開孔が形成されている
吸収性物品。
【請求項２】
前記隣り合う畝部を繋ぐ鞍部が、底部から突出して設けられている
請求項１記載の吸収性物品。
【請求項３】
前記壁部の繊維は、前記底部に対して略垂直に配向している
請求項１又は２に記載の吸収性物品。
【請求項４】
前記鞍部は、前記底部からの高さが前記畝部より小さい
請求項１乃至３のいずれか１項に記載の吸収性物品。
【請求項５】
前記畝部は、前記非肌当接面側に中空領域を有する
請求項１乃至４のいずれか１項に記載の吸収性物品。
【発明の詳細な説明】
【技術分野】
【０００１】
本発明は、吸収性物品に関する。
【背景技術】
【０００２】
紙おむつや生理用ナプキンなどの吸収性物品の表面シートとして、不織布が用いられることが多い。この不織布について、柔らかさ等の風合い、クッション性といった種々の機能をもたせる技術が知られている。
【０００３】
例えば、潰れにくくクッション性がよく、かつ液を流れやすくして透孔からの吸収速度を速めた不織布が提案されている（例えば、特許文献１）。特許文献１の不織布は、シート状の不織布を平面視した側の第１面側に突出する第１突出部と、前記第１面側とは反対側の第２面側に突出する第２突出部とを有している。第１突出部及び第２突出部は、不織布の平面視交差する異なる方向のそれぞれに連続して配され、複数の第２突出部の頂部に透孔が設けられている。この透孔の周囲の繊維が透孔の中心に向かって配向していることにより、潰れにくくクッション性がよく、しかも液が流れやすいというものである。
【先行技術文献】
【特許文献】
【０００４】
【特許文献１】特開２０１３−１３３５７４号公報
【発明の概要】
【発明が解決しようとする課題】
【０００５】
吸収性物品に対する使用者の要求は、よりいっそう厳しいものとなっている。吸収時間及び液流れ距離がよりいっそう短縮された吸収性物品が求められている。
【０００６】
本発明は、吸収時間及び液流れ距離をよりいっそう短縮することが可能な吸収性物品に関する。
【課題を解決するための手段】
【０００７】
本発明は、肌当接面を有する液透過性の表面シートと、前記表面シートの非肌当接面側に配置された吸収体とを備えた吸収性物品であって、前記表面シートは、前記肌当接面側に突出して配列された複数の畝部と、隣り合う畝部間に設けられた底部とを有する不織布からなり、前記複数の畝部のそれぞれは、頂部と、前記頂部を支持する壁部とを備え、前記壁部は、前記底部に対して略垂直に延在しており、前記底部には、前記肌当接面側から前記非肌当接面側に向けて貫通する開孔が形成されている吸収性物品に関する。
【発明の効果】
【０００８】
本発明に係る吸収性物品は、吸収時間及び液流れ距離をよりいっそう短縮することが可能である。
【図面の簡単な説明】
【０００９】
【図１】本発明の吸収性物品の一実施形態としての使い捨ておむつの基本構成を示す平面図である。
【図２】図１のＩ−Ｉ’線に沿った断面図である。
【図３】不織布の一例を示す部分斜視図である。
【図４】図３のII−II’線に沿った断面図である。
【図５】壁部領域の角度の求め方を説明する図である。
【図６】図３のIII−III’線に沿った断面図である。
【図７】図３のIV−IV’線に沿った断面図である。
【図８】本実施形態の吸収性物品に用いられる不織布の好ましい製造方法の一部を模式的に示す説明図であり、（Ａ）は支持体雄材上に繊維ウエブを配し、支持体雌材を前記繊維ウエブ上から支持体雄材に差し込む工程を示す説明図であり、（Ｂ）は支持体雌材の上から第１の熱風を吹き付けて繊維ウエブを賦形する工程を示す説明図であり、（Ｃ）は支持体雌材を取り除いて、賦形された繊維ウエブの上方から第２の熱風を吹き付けて繊維同士を融着させる工程を示す説明図である。
【図９】支持体雄材の平面図である。
【図１０】支持体雄材の突起の上端部を説明する側面図である。
【図１１】支持体雌材の一例を示す平面図である。
【図１２】支持体雄材と支持体雌材とを組み合わせた状態の一例を示す平面図である。
【図１３】支持体雄材と支持体雌材とを組み合わせた状態の他の例を示す平面図である。
【図１４】繊維の配向性の測定方法を説明する図であり、（Ａ）は繊維のＳＥＭ画像であり、（Ｂ）はＯＨＰ繊維画像であり、（Ｃ）はパワースペクトルであり、（Ｄ）は平均振幅の角度分布図である。
【発明を実施するための形態】
【００１０】
以下、添付の図面を参照して、本発明の実施形態に係る吸収性物品を詳細に説明する。ただし、以下の実施形態は、各請求項に係る発明を限定するものではなく、また、実施形態の中で説明されている特徴の組み合わせの全てが発明の解決手段に必須であるとは限らない。
【００１１】
図１及び図２には、本発明の吸収性物品の一実施形態である使い捨ておむつ１０（以下、単に「おむつ１０」ともいう）の基本的な構造が示されている。おむつ１０は、図１及び図２に示すように、肌当接面を形成する液透過性の表面シート２と、この表面シート２の非肌当接面側に配置された裏面シート３と、これら両シート２，３の間に配置された吸収体４とを備えている。表面シート２と吸収体４とは、例えばホットメルト型接着剤等の接着剤やヒートシール等により一体化されている。
【００１２】
なお、肌当接面とは、おむつ１０又はその構成部材における、着用時に着用者の肌側に向けられる面であり、非肌当接面とは、着用時に着用者の肌側とは反対側に向けられる面である。裏面シート３は、吸収性物品の裏面シートに通常使用されている材料を用いて形成することができる。例えば、液難透過性の樹脂フィルム、撥水性の樹脂フィルム、又は樹脂フィルムと不織布とのラミネートシート等、場合によっては液透過性の不織布が、裏面シート３として用いられる。
【００１３】
おむつ１０は、着用時に着用者の前後方向と一致する方向である長手方向Ｙと、おむつ１０を図１に示すように平面状に広げた状態において、長手方向Ｙと交差する幅方向Ｘとを有している。また、おむつ１０は、着用時に着用者の腹側に配される腹側部Ａ、着用時に着用者の背側に配される背側部Ｂ、及び腹側部Ａと背側部Ｂとの間に位置する股下部Ｃを、長手方向Ｙに有している。おむつ１０は、展開型の使い捨ておむつであり、背側部Ｂの両側縁部にファスニングテープ７が設けられている。腹側部Ａの外表面には、そのファスニングテープ７を止着するランディングゾーン８が設けられている。
【００１４】
おむつ１０における吸収体４は、吸収性コア４ａとこれを包むコアラップシート４ｂとを備えている。吸収性コア４ａは、例えばパルプ繊維等の吸液性繊維の積繊体や、吸液性繊維と吸水性ポリマーとの混合積繊体から構成することができる。吸液性繊維としては、例えば、パルプ繊維、レーヨン繊維、コットン繊維、酢酸セルロース等のセルロース系の親水性繊維が挙げられる。
【００１５】
セルロース系の親水性繊維以外に、ポリオレフィン、ポリエステル、ポリアミド等の合成樹脂からなる繊維を界面活性剤等により親水化したものを用いることもできる。コアラップシート４ｂとしては、例えば、ティッシュペーパーや透水性の不織布が用いられる。コアラップシート４ｂは、１枚で吸収性コア４ａの全体を包んでいてもよいし、２枚以上を組み合わせて吸収性コア４ａを包んでいてもよい。
【００１６】
おむつ１０における長手方向Ｙの両側には、弾性部材５ａを有する立体ギャザー形成用のシート５が配されている。弾性部材５ａの収縮により、着用状態における股下部Ｃに、着用者の肌側に向かって起立する立体ギャザーが形成される。また、股下部Ｃにおける脚周りに配される部位には、レッグ部弾性部材６が伸長状態で配される。レッグ部弾性部材６の収縮によって、着用状態における股下部Ｃに着用者の脚周りへのフィット性を向上させるレッグギャザーが形成される。
【００１７】
本実施形態のおむつ１０における表面シート２は、一方向に延びる筋状の凹凸構造を肌当接面に有する不織布１から構成されている。表面シート２における凹凸構造の延びる方向は、おむつ１０の長手方向Ｙと一致しているが、必ずしも一致していなくてもよい。凹凸構造は、おむつ１０の幅方向Ｘに延びる場合もある。
【００１８】
不織布１に用いることができる繊維材料は、特に限定されない。具体的には、ポリエチレン（ＰＥ）繊維、ポリプロピレン（ＰＰ）繊維等のポリオレフィン繊維；ポリエチレンテレフタレート（ＰＥＴ）、ポリアミド等の熱可塑性樹脂を単独で用いてなる繊維；芯鞘型、サイドバイサイド型等の構造の複合繊維などが挙げられる。このような複合繊維としては、例えば、鞘成分がＰＥ又は低融点ＰＰである芯鞘構造の繊維などが挙げられる。芯鞘構造の繊維の代表例としては、ＰＥＴ（芯）とＰＥ（鞘）、ＰＰ（芯）とＰＥ（鞘）、ＰＰ（芯）と低融点ＰＰ（鞘）等の芯鞘構造の繊維等が挙げられる。
【００１９】
繊維材料は、ＰＥ繊維、ＰＰ繊維等のポリオレフィン系繊維、ＰＥ複合繊維、又はＰＰ複合繊維を含むことが好ましい。ＰＥ複合繊維は、ＰＥＴとＰＥとを含む複合組成であり、ＰＥＴと低融点ＰＰとを含むことが好ましい。より具体的には、ＰＥＴ（芯）とＰＥ（鞘）、ＰＥＴ（芯）と低融点ＰＰ（鞘）が挙げられる。これらの繊維は、単独で又は２種以上を組み合わせて用いて、不織布を構成することができる。また、不織布には、熱可塑性繊維以外の繊維が含まれていてもよい。
【００２０】
以下、図３〜７を参照して、表面シート２を構成する不織布１の一例を説明する。図３に示す不織布１は、底部１４を介して第一方向（おむつ１０における幅方向Ｘ）に隣り合う複数の畝部１２が、肌当接面側において、第一方向と交差する第二方向（おむつ１０における長手方向Ｙ）に沿って連続的に延びている。
【００２１】
また、不織布１は、隣り合う畝部１２間に、底部１４から肌当接面側に向けて突出して設けられた複数の鞍部１６を有している。鞍部１６は、隣り合う畝部１２を繋ぐよう、畝部１２が延びる方向（第二方向）と直交する方向（第二方向）に延びている。鞍部１６は、畝部１２が延びる方向に沿う断面（図７参照）においては、上向きに凸であり、畝部１２が延びる方向に直交する方向に沿う断面（図６参照）においては、下向きに凸である。すなわち、鞍部１６は、不織布１の厚み方向において、直交する２方向で逆向きに湾曲した形状を有している。なお、不織布１は、鞍部１６を備えない構成としても良い。
【００２２】
本実施形態において、底部１４は、畝部１２と鞍部１６とによって囲まれた領域に相当する。底部１４のそれぞれは、少なくとも一部に、肌当接面側から非肌当接面側に向けて厚み方向に貫通した開孔１５が設けられている。開孔１５は、繊維間に形成される微細な孔径とは異なり、不織布１に意識的に形成される孔であり、繊維間に形成される微細な孔径よりも遥かに大きい面積を有している。開孔１５の大きさは、底部１４の幅等に応じて適宜選択することができるが、少なくとも１ｍｍ2以上の面積を有することが望まれる。
【００２３】
本実施形態において、開孔１５は、畝部１２と鞍部１６とによって囲まれた底部１４の略全域に形成されており、その形状は、平面視において矩形状に形成されている。なお、開孔１５の形状は、矩形状に限定されず、例えば円形等の種々の形状を採用することも可能である。また、畝部１２と鞍部１６とによって囲まれた底部１４の一部にのみ開孔１５が形成される構成とすることも可能であり、この場合には、その位置は特に限定されず、任意の位置に開孔１５を形成することができる。
【００２４】
複数の畝部１２は、図４に示すように、底部１４から肌当接面側に突出して一方向に配列されている。これにより、畝部１２が隣り合う方向における液体の拡散を抑制することができる。不織布１は、底部１４が非肌当接面側となる。畝部１２は、連続して延びている方向に沿って同等の高さを有している。本明細書において高さが「同等」とは、マイクロスコープＶＨＸ９００（株式会社キーエンス製）を用いて測定した高さが、測定平均値に対して０．８倍以上１．２倍以下の範囲内であることをさす。
【００２５】
それぞれの畝部１２は、頂部（以下、「頂部領域１２ａ」という）と、頂部領域１２ａを支持する一対の壁部（以下、「壁部領域１２ｂ」という）とを有している。壁部領域１２ｂは、底部１４に対して略垂直に延在するよう形成されている。壁部領域１２ｂの全体が、底部１４に対して略垂直に延在することが好ましいが、壁部領域１２ｂの一部のみが、底部１４に対して略垂直に延在していてもよい。
【００２６】
本明細書における「略垂直」とは、図５に示す角度θが厳密に９０°である場合だけでなく、６０°以上９０°以下の実質的に９０°と認められる角度であることをさす。ここで、角度θは、不織布１の平面に対する壁部領域１２ｂの交差角度を意味している。具体的には、図５に示すように、畝部１２が延びる方向と直交する断面（図２に示すII−II’断面）において、壁部領域１２ｂの中心線ＳＬと、隣り合う底部１４の下面を繋いだ直線ＨＬとが成す角のうちの内角の角度をさす。この角度θは、II−II’断面の顕微鏡写真を観察して求めることができる。
【００２７】
図５に示す例では、壁部領域１２ｂが頂部領域１２ａと底部１４との間において略直線状に延在しているため、壁部領域１２ｂの全域が不織布１の肌当接面に対して略垂直に立設されている。しかし、これに限定されるものではなく、壁部領域１２ｂが頂部領域１２ａと底部１４との間において湾曲状や波状に延在する構成としても良い。この場合には、頂部領域１２ａと壁部領域１２ｂとの境界点と、底部１４と壁部領域１２ｂとの境界点とを結ぶ線を上記中心線ＳＬとして、上記角度θを特定するものとする。
【００２８】
畝部１２が延びる方向と直交する方向において、畝部１２と鞍部１６とは、図６に示すように、交互に配置されている。鞍部１６は、図６及び図７に示すように、底部１４からの高さが畝部１２より小さい、すなわち、畝部１２よりも低い高さを有している。具体的には、底部１４から鞍部１６までの厚み方向の距離は、頂部領域１２ａから鞍部１６までの厚み方向の距離の０．１〜１０倍程度である。また、畝部１２と鞍部１６との高さの差（Δｈ）は、０．５〜７ｍｍ程度とすることができる。
【００２９】
鞍部１６が下向きに凸となる断面（例えば図６）においては、鞍部１６の曲率は、隣り合う頂部領域１２ａ同士の距離ｄに依存する。隣り合う頂部領域１２ａの距離ｄが小さいほど、鞍部１６の曲率は大きくなる。この場合、鞍部１６の曲率半径は、例えば上述のマイクロスコープを用いて、鞍部１６の縁の曲率半径を測定することにより確認することができる。鞍部１６の縁の曲率半径は、例えば鞍部１６の縁に肌当接面側から仮想面を想定し、仮想面に接する円の半径を測定して求めることができる。
【００３０】
鞍部１６が上向きに凸となる断面（例えば図７）においても、鞍部１６の曲率半径を求めることができる。この場合には、鞍部の縁に非肌当接面側から仮想面を想定し、仮想面に接する円の半径を測定することで、鞍部１６の縁の曲率半径を求めることができる。このような鞍部１６は、例えば後述する方法で不織布１を製造する際に、形成することができる。
【００３１】
頂部領域１２ａから鞍部１６までの厚み方向の距離は、次のようにして求めることができる。すなわち、水平な台の表面に底部１４が当接するよう不織布１を設置し、鞍部１６が下向きに凸となる断面（例えば図６）において、水平な台から頂部領域１２ａまでの高さと、鞍部１６までの高さを測定する。このようにして得た水平な台から頂部領域１２ａまでの高さと、鞍部１６までの高さとの差が、頂部領域１２ａから鞍部１６までの厚み方向の距離に相当する。水平な台からの高さの測定には、いずれも上述のマイクロスコープを用いる。このような鞍部１６は、例えば後述する不織布１の製造方法によって得ることができる。
【００３２】
図７に示すように、鞍部１６は、一対の側部１６ｂを有している。この側部１６ｂは、畝部１２の壁部領域１２ｂと同様に、底部１４に対して略垂直である。このため、鞍部１６においても、畝部１２と同様に底部１４へ向かう液体の流れが促進される。特に、畝部１２が鞍部１６より高いことによって、肌当接面に接触した液体は、畝部１２から鞍部１６を経由して底部１４の開孔１５へ容易に導かれる。また、畝部１２の延びる方向がおむつ１０の長手方向と一致している場合、鞍部１６による液体の堰き止め効果は、前後方向の液漏れ防止効果の向上につながる。
【００３３】
畝部１２の壁部領域１２ｂにおいては、繊維が不織布の厚み方向に配向している。「繊維が不織布の厚み方向に配向している」とは、繊維が不織布１の平面（肌当接面及び非肌当接面）に対して略垂直に配向していることを意味する。壁部領域１２ｂにおける繊維が略垂直に配向していることによって、畝部１２は押圧力を受けても高さ方向に変形し難く、形状を維持することができる。
【００３４】
ここで、図１４を参照して、繊維の配向性の測定方法を説明する。
なお、壁部領域１２ｂにおける繊維の配向性については、畝部１２が延びる方向と直交する方向の断面（図４に示すII−II’断面）、及び畝部１２が延びる方向に沿った断面（図７に示すIV−IV’断面）の双方について配向角θori及び配向強度を調べる。そして、これら双方の断面において、配向角θoriが６０°以上１２０°以下であり、かつ、配向強度が１．０５以上である場合に、「繊維が不織布の厚み方向に配向している」（すなわち、「繊維が不織布の平面に対して略垂直に配向している」）というものとする。
【００３５】
まず、所定の断面における壁部領域１２ｂの繊維を走査型電子顕微鏡（日本電子株式会社製ＪＣＭ−５１００）により撮影して、図１４（Ａ）に示すようなＳＥＭ画像を得る。撮影する際には、測定する繊維が１０本以上計測できる倍率（１００〜３００倍）に調整する。
【００３６】
得られたＳＥＭ画像を印刷し、ＯＨＰシート上に繊維をなぞって、図１４（Ｂ）に示すようなＯＨＰ繊維画像を得る。ＯＨＰ繊維画像をスキャナで、白黒二値化モードで読み取ってパーソナルコンピュータ内に取り込む。
【００３７】
二値化して取り込んだ画像を、繊維配向解析プログラムを用いてフーリエ変換して、図１４（Ｃ）に示すようなパワースペクトルを得る。繊維配向解析プログラムとしては、（表面繊維配向解析プログラム FiberOri8single03.exe（江前敏晴 東京大学 大学院農学生命科学研究科 生物材料科学専攻 製紙科学研究室公開））を用いる。これを楕円近似して、図１４（Ｄ）に示すような平均振幅の角度分布図を得る。この角度分布図から、配向角と配向強度とを求めることができる。図１４（Ｄ）に示す角度分布図中のθoriが配向角であり、近似楕円における長軸ＬＡと短軸ＳＡとの比（ＬＡ／ＳＡ）が配向強度である。
【００３８】
配向角θoriは、繊維が最も配向している角度を示し、配向強度（ＬＡ／ＳＡ）はその配向角θoriにおける強度を示している。壁部領域１２ｂの測定においては、配向角θoriが６０°以上１２０°以下であれば、観察している断面において、繊維が略垂直に配向していると判断する。配向角θoriは、７５°以上１０５°以下が好ましい。配向強度の値が大きいほど繊維の向きが揃っていることを示す。配向強度が１．０５以上の場合、配向しているとする。断面中の３カ所の領域について測定し、平均値をサンプルの配向角及び配向強度とする。
【００３９】
上述の繊維配向性は、繊維の配向角と配向強度からなる概念である。繊維の配向角は、配位の方向が異なる複数の繊維が、繊維全体として配位している方向を示す概念である。したがって、繊維の集合体の形状を数値化したものといえる。繊維の配向強度は、配向角を示す繊維の量を表す概念である。配向角度は、１．０５未満では、ほとんど配向しておらず、１．０５以上で配向を有していると言える。
【００４０】
壁部領域１２ｂにおける繊維の配向角oriは、６０°以上であることが好ましく、７５°以上であることがより好ましく、また、１２０°以下であることが好ましく、１０５°以下であることがより好ましい。壁部領域１２ｂの繊維の配向強度は、１．０５以上であることが好ましく、１．２以上であることがより好ましい。
【００４１】
不織布１は、図４に示したように畝部１２の非肌当接面側に中空領域１８を有している。本明細書における「中空領域」とは、実質的に不織布の繊維で満たされていない空間であり、具体的には、後述する方法により求められる繊維密度が１０本／ｍｍ２未満であることを指す。中空領域１８における繊維密度は、小さいほど好ましい。中空領域１８は、畝部１２が延びる方向で連続した流路として作用し、おむつ１０において吸収体４への液体の移動を促進する。中空領域１８を有することによって、不織布１はクッション性が高められるとともに、厚み方向に潰れにくい構造となる。しかも中空領域１８は、肌当接面への液体の戻りを抑制する効果も備えている。
【００４２】
繊維密度は、不織布１の断面を観察して、以下の手法により測定することができる。不織布１は、測定対象の部位（例えば、壁部領域１２ｂ間）を通るように厚み方向に切断する。走査型電子顕微鏡（日本電子株式会社製ＪＣＭ−６０００Ｐｌｕｓ）を使用して切断面を拡大観察し、一定面積の切断面内の切断されている繊維の断面を数える。拡大観察は、繊維断面が３０本から６０本程度計測できる倍率（１５０倍以上５００倍以下）に調節する。次に、１ｍｍ２当たりの繊維の断面数に換算し、これを繊維密度（本／ｍｍ２）とする。３カ所の測定結果を平均して、そのサンプルの繊維密度とする。
【００４３】
本実施形態のおむつ１０は、表面シート２として上述したような不織布１を備えているので、使用の際、液体が肌当接面側から内部に短時間で浸透でき、液体の引き込み性が優れている。また、浸透した液体が肌当接面に向かったとしても、肌当接面から流れ出るおそれが少ない。換言すれば、本実施形態のおむつ１０は、底部１４に対して略垂直に立設された壁部領域１２ｂと、底部１４に設けられた開孔１５とを有する不織布１を表面シート２として用いることにより、特許文献１の不織布を表面シートとして用いる場合と比較して、吸収時間及び液流れ距離をよりいっそう短縮することが可能となる。こうした特性は、後述する方法により吸収時間及び液流れ距離、さらに液戻り量を測定して確認することができる。
【００４４】
すなわち、特許文献１の不織布では、各第１突出部が頂部に丸みをもった円錐台形状又は半球状に形成されている（特許文献１の段落［００１２］）。これに対し、本実施形態に係る不織布１は、畝部１２における壁部領域１２ｂの傾斜角度が特許文献１よりも急であり、それぞれ底部１４に対して略垂直に立設される。これにより、肌当接面上を流れる液体を各畝部１２によって堰き止め、底部１４に向けて効果的に誘導することが可能となる。また、本実施形態に係る不織布１は、底部１４に開孔１５が設けられることにより、畝部１２の壁部領域１２ｂによって底部１４に誘導された液体を吸収体４に向けて更に誘導することが可能となる。このように、本実施形態に係る不織布１では、底部１４に対して略垂直に立設された壁部領域１２ｂと、底部１４に設けられた開孔１５とが相乗的に作用し合うことによって、特許文献１の不織布と比較して、吸収時間及び液流れ距離をより短縮することが可能となる。
【００４５】
特に、畝部１２の延在方向がおむつ１０の長手方向と一致している場合、液体のこうした移動は、横漏れ防止効果の向上につながる。また、隣り合う畝部１２を繋ぐように鞍部１６が設けられることにより、畝部１２だけではなく鞍部１６によっても液体の堰き止め効果を発揮することが可能となるため、吸収時間及び液流れ距離をより短縮することが可能となる。さらに、鞍部１６が畝部１２よりも低くなるよう形成されることにより、畝部１２→鞍部１６→開孔１５→吸収体４に至る液の流れが促進されるため、吸収時間及び液流れ距離をよりいっそう短縮することが可能となる。
【００４６】
また、本実施形態に係る不織布１は、畝部１２の壁部領域１２ｂがそれぞれ底部１４に対して略垂直に立設されることにより、底部１４から頂部領域１２ａまでの距離が大きいかさ高の不織布１となる。このため、本実施形態に係る不織布１では、特許文献１の不織布と比較して、着用者の肌と吸収体４との距離が大きく、吸収体４に吸収された液体が肌当接面に戻りにくいという効果も得られる。
【００４７】
特に、本実施形態に係る不織布１は、壁部領域１２ｂの繊維が不織布１の厚み方向に向けて配向しているため、クッション性が高く、潰れにくい。このため、着用中において、着用者の肌と吸収体４との距離をより効果的に維持することが可能となるため、液戻りの抑制効果がより優れたものとなる。また、畝部１２が非肌当接面側に中空領域１８を有することにより、吸収体４からの液戻りをより効果的に抑制することが可能となる。
【００４８】
以下に、図８〜１１を参照して、不織布１の製造方法の好ましい実施形態を説明する。
本実施形態の不織布１の製造にあたっては、まず、図８（Ａ）に示すように、支持体雄材１２０の上に繊維ウエブ１１０を載置し、繊維ウエブ１１０の上から支持体雌材１３０で押し付ける。支持体雄材１２０は、図９に示すように、一方向とそれに直交する方向に突起１２１が間隔を空けて配置されている。突起１２１は、図１０（Ａ）に示すように、上端部の全域に尖鋭部１２４を有している。なお、支持体雄材１２０に設けられる突起１２１は、図１０（Ａ）に示す形状に限定されず、例えば、図１０（Ｂ）に示すように、上端部の一部に尖鋭部１２４Ａを有する突起１２１Ａや、図１０（Ｃ）に示すように、上端部の一部に角柱状の突起部１２４Ｂを有する突起１２１Ｂであっても良い。支持体雌材１３０には、図１１に示すように、一方向に連続した突起１３１が複数設けられている。
【００４９】
支持体雄材１２０は、不織布１の畝部１２と鞍部１６とで囲まれる底部１４が賦形される位置に対応して、複数の突起１２１を有する。隣り合う突起１２１同士の間は、畝部１２が賦形される位置に対応する凹部１２２とされている。これにより、支持体雄材１２０は凹凸形状を有しており、突起１２１と凹部１２２とが平面視異なる方向に交互に配されている。凹部１２２の基部１２３は、熱風が通過できるような構造である。
【００５０】
この実施形態においては、不織布１を製造する支持体は、機械流れ方向（ＭＤ方向）が不織布１のＹ方向に、機械流れ方向に直交する幅方向（ＣＤ方向）が不織布１のＸ方向に相当する。ただし、「異なる方向」は、Ｙ方向及びＸ方向に限定されない。支持体雄材１２０の突起１２１の高さが３ｍｍ以上であれば、クッション感のある不織布１を製造することができる。突起１２１の高さは、５ｍｍ以上がより好ましく、７ｍｍ以上が最も好ましい。
【００５１】
突起１２１は、角柱及び円柱のいずれであってもよい。図示する例では、平面視において、不織布１のＭＤ方向に対し四角形状であるが、ひし形とすることもできる。突起１２１は、角柱で平面視において正方形であることが好ましい。この場合には、繊維が支持体雄材１２０により入り込んで、不織布１の形状が保持され、不織布１の厚さを確保しやすくなる。
【００５２】
不織布１の形状の保持のしやすさを考慮すると、平面視した突起１２１の一つの上面の面積は３ｍｍ２以上であることが好ましい。また、隣り合う突起１２１間の距離は、平面視において２ｍｍ以上であることが好ましい。この場合には繊維を効果的に押し込むスペースを確保することができる。
【００５３】
支持体雌材１３０は、支持体雄材１２０の凹部１２２に対応し、平面視において一方向に連続する突起１３１を有する。隣り合う突起１３１間は、支持体雄材１２０の突起１２１に対応する凹部１３２とされている。これにより、支持体雌材１３０は、凹凸形状を有しており、突起１３１と凹部１３２とが交互に配されている。
【００５４】
支持体雌材１３０における突起１３１間の間隔は、支持体雄材１２０における突起１２１の幅よりも広い。突起１３１間の間隔は、支持体雄材１２０の突起１２１と支持体雌材１３０の突起１３１とで繊維ウエブ１１０を挟みこんで、繊維が厚み方向に配向する壁部領域１２ｂを好適に賦形できるように、適宜設定される。支持体雌材１３０における突起１３１は、支持体雄材１２０における突起１２１同士の間に挿入される必要がある。このため、突起１３１は０．５ｍｍ以上の長さを有することが好ましい。
【００５５】
支持体雄材１２０における突起１２１と、支持体雌材１３０における凹部１３２とを嵌合させて、平面方向に連続した不織布１が得られるように、突起１３１のピッチが設定される。具体的には、突起１３１のピッチは、支持体雄材１２０における突起１２１の平面視における一辺の長さより１ｍｍ以上長いことが好ましい。なお、突起１２１の上面形状が円形、又は長円形の場合、突起１２１の上面の一辺の長さは、その直径又は長径の長さとする。
【００５６】
図８（Ａ）に示した繊維ウエブ１１０は、カード機（図示せず）からウエブを賦形する位置に供給する。繊維ウエブは、親水化処理された熱可塑性繊維を含んでいる。繊維ウエブ１１０上から、図８（Ｂ）に示すように支持体雌材１３０を押し込む。このとき、支持体雄材１２０の突起１２１と支持体雌材１３０の凹部１３２とが嵌合し、支持体雄材１２０の凹部１２２と支持体雌材１３０の突起１３１とが嵌合する。支持体雄材１２０と支持体雌材１３０とは、図１２に示すように組み合わされる。図１２中、繊維ウエブは省略している。
【００５７】
繊維ウエブ１１０は、不織布とは異なって繊維の移動の自由度が高い。そのため、繊維ウエブ１１０の繊維は、支持体雄材１２０と支持体雌材１３０との間に挟まれた際には、その状態に応じて所定の方向に配向する。
【００５８】
図８（Ｂ）に示すように、支持体雄材１２０における突起１２１の側面と、支持体雌材１３０における突起１３１の側面とに挟まれた領域１１２ｂでは、繊維は厚み方向に配向する。一方、支持体雄材１２０の凹部１２２と支持体雌材１３０の突起１３１の端面との間の領域１１２ａでは、繊維が平面方向に配向する。支持体雌材１３０を押し付けているので、領域１１２ａで平面方向に配向した繊維は、他の領域１１２ｂより密な状態である。
【００５９】
図１２に示すように、支持体雄材１２０における隣り合う突起１２１間の凹部１２２のうち、支持体雌材１３０における凹部１３２に対応する部分１２２ａには、支持体雌材１３０の突起１３１が入り込まない。このため、図示しない繊維ウエブにおいては、支持体雄材１２０の突起１２１と、支持体雌材１３０の突起１３１とで囲まれた領域１２２ａ内で繊維が引っ張られる。こうして繊維の配向の異なる領域が形成されて、鞍部１６に相当する繊維層となる。
【００６０】
この状態で、図８（Ｂ）に示すように支持体雌材１３０の側から繊維ウエブ１１０に向けて第１の熱風Ｗ１を吹き付けることが好ましい。これによって、繊維ウエブ１１０は、不織布１の凹凸形状を保持可能な程度に融着される。繊維ウエブ１１０においては、繊維同士が極めて緩く融着している状態となっている。図面矢印は、第１の熱風Ｗ１の流れを模式的に示している。
【００６１】
支持体雄材１２０の突起１２１の壁面と支持体雌材１３０の突起１３１の壁面との間の領域１１２ｂでは、繊維が厚み方向に配向した壁部領域１２ｂが賦形される。突起１２１の端面と凹部１３２の基部との間の領域１１４では、第１の熱風Ｗ１を受けて繊維が平面方向で形状を保持可能な程度に融着される。これにより、底部１４に相当する繊維層が形成される。この底部１４には、突起１２１の尖鋭部１２４によって、開孔１５が形成される。凹部１２２の基部１２３と突起１３１の端面との間の領域１１２ａにおいて形成される繊維層は、突起１３１によって熱風が隔てられるので、繊維の融着が少なく滑らかである。これにより、頂部領域１２ａに相当する繊維層が形成される。
【００６２】
第１の熱風Ｗ１の温度は、熱可塑性繊維が厚み方向と平面方向とに形状を保持できるように、融点より高い温度に設定される。この種の製法に用いられる一般的な繊維材料を考慮すると、第１の熱風Ｗ１の温度と熱可塑性繊維の融点との差は、７０℃以下であることが好ましく、５℃以上５０℃以下であることがより好ましい。
【００６３】
第１の熱風Ｗ１の速度は、効果的に融着させる観点から、２ｍ／ｓ以上が好ましく、３ｍ／ｓ以上がより好ましい。また、第１の熱風Ｗ１の速度は、装置規模をコンパクトにできる観点から、１００ｍ／ｓ以下が好ましく、８０ｍ／ｓ以下がより好ましい。このようにして、繊維ウエブ１１０を熱融着させて凹凸形状に保持する。
【００６４】
次に、支持体雌材１３０を取り外し、凹凸形状が賦形された繊維ウエブ１１０の各繊維が適度に融着できるように、第２の熱風Ｗ２を吹き付けて、繊維同士をさらに融着させる。図８（Ｃ）に示すように、第１の熱風Ｗ１と同様に、繊維ウエブ１１０に対し、不織布１における非肌当接面となる側から第２の熱風Ｗ２を吹き付けることが好ましい。第２の熱風Ｗ２の温度は、熱可塑性繊維が厚み方向と平面方向とに形状を保持できるように、融点より高い温度に設定される。この種の製法に用いられる一般的な繊維材料を考慮すると、第２の熱風Ｗ２の温度と熱可塑性繊維の融点との差は、７０℃以下であることが好ましく、５℃以上５０℃以下であることがより好ましい。
【００６５】
第２の熱風Ｗ２の風速は、支持体雄材１２０の突起１２１の高さにもよるが、２ｍ／ｓ以上が好ましく、３ｍ／ｓ以上がより好ましい。これにより、繊維への熱伝達を十分なものとして繊維同士を融着させ、凹凸形状の固定を十分なものとすることができる。第２の熱風Ｗ２の風速は、１００ｍ／ｓ以下が好ましく、８０ｍ／ｓ以下がより好ましい。これにより、繊維への過度な熱伝達を抑えて、良好な風合いの不織布１が得られる。
【００６６】
なお、支持体雌材の表面粗さを小さくすることで、第１の熱風Ｗ１の吹き付けの工程を省略することが可能である。表面粗さを小さくすることで、融着していない繊維をまとわりつかせることがなく、第２の熱風Ｗ２の吹き付けの工程での支持体雌材の取り外しが可能である。つまり、ウエブを作製後、支持体雄材と支持体雌材とを嵌合し、そのまま支持体雌材を取り外し、第２の熱風Ｗ２によって処理することが可能である。これにより、より簡便な加工となる。
【００６７】
熱可塑性繊維としては、不織布の素材として通常用いられているものが挙げられる。例えば、単一の樹脂成分からなる繊維や、複数の樹脂成分からなる複合繊維などであってもよい。複合繊維としては、例えば芯鞘型、サイドバイサイド型などがある。
【００６８】
熱可塑性繊維として低融点成分及び高融点成分を含む複合繊維（例えば鞘が低融点成分、芯が高融点成分の芯鞘複合繊維）を用いる場合、繊維ウエブ１１０に吹き付ける熱風の温度は、低融点成分の融点以上で、かつ高融点成分の融点未満であることが好ましい。より好ましくは、低融点成分の融点以上高融点成分の融点より１０℃低い温度であり、さらに好ましくは、低融点成分の融点より５℃以上高く高融点成分の融点より２０℃以上低い温度である。また弾力性の観点から、芯鞘複合繊維の中でも、高融点である芯が多いほど弾力性が高い。そのため、断面面積比で芯成分が大きいほうが好ましい。
【００６９】
以上説明したようにして、不織布１が作製される。支持体雄材１２０の突起１２１の側面では、繊維ウエブ１１０の繊維が揃って厚み方向に配向して、壁部領域１２ｂが形成される。突起１２１の頂部には、繊維が平面方向に配向する底部１４及び開孔１５が形成される。また、畝部１２が延びる方向に隣り合う開孔１５間に、鞍部１６が形成される。また、凹部１２２の基部１２３には、繊維が平面方向に配向する頂部領域１２ａが形成される。
【００７０】
本実施形態においては、得られた不織布１は、図８（Ｃ）における下側の面が肌当接面であり、その反対側の面が非肌当接面となるようにおむつ１０に組み込まれている。つまり、不織布１における肌当接面は、支持体雄材１２０が配された側であり、非肌当接面は、第１の熱風Ｗ１及び第２の熱風Ｗ２が吹き付けられた側である。そのため、第１の熱風Ｗ１及び第２の熱風Ｗ２の吹き付け量の相違から、肌当接面の頂部領域１２ａよりも非肌当接面の底部１４の繊維同士の融着量が多くなる。しかし、これとは逆に、すなわち、図７（Ｃ）における不織布１の下側の面を非肌当接面にとなるようにおむつ１０に組み込んでもよい。
【００７１】
さらに、熱量が少ないことに起因して、非肌当接面側の底部１４の表面よりも、肌当接面側の頂部領域１２ａの表面の方が、滑らかで肌触りがよいものとなる。第１の熱風Ｗ１の吹き付けの工程を省略しても、第２の熱風Ｗ２からの距離により同様の効果が得られる。
【００７２】
また、支持体同士が嵌合することで、支持体雌材１３０側の繊維（不織布１における非肌当接面側の底部１４となる繊維）は引っ張られて支持体雄材１２０へ向かう。そのため、支持体雄材１２０の突起１２１の頂部に賦形された非肌当接面側の底部１４の繊維量は、支持体雄材１２０の凹部１２２の基部１２３に賦形された肌当接面側の頂部領域１２ａより少なくなる。
【００７３】
本実施形態の不織布の製造方法においては、不織布１の厚みは、支持体雄材１２０の突起１２１及び支持体雌材１３０の突起１３１の高さによって、適宜決定される。例えば、突起の高さを高くするとシートの見掛け厚みが厚くなり、低くするとシートの見掛け厚みが薄くなる。また、突起の高さを高くすると不織布１の繊維密度が低くなり、低くすると不織布１の繊維密度が高くなる。
【００７４】
なお、上述した製造方法では、一方向に連続した複数の突起１３１を有する支持体雌材１３０を用いたが、例えば図１３に示すような、直交する二方向に連続した複数の突起１３１Ａ，１３１Ｂを有する支持体雌材１３０Ａに変更することもできる。ここで用いる支持体雌材１３０Ａには、直交する二方向に連続する突起１３１Ａ，１３１Ｂが交差することで、平面視で格子状に配置された複数の凹部１３２が形成される。
【００７５】
すなわち、凹部１３２は、一方向に連続して延びる突起１３１Ａと、これと直交する方向に連続して延びる突起１３１Ｂとによって囲まれた矩形状の領域であり、支持体雌材１３０Ａの上面から下面に亘って貫通して形成されている。この凹部１３２は、支持体雄材１２０の突起１２１を受け入れるように、突起１２１に対応して形成されている。このような支持体雌材１３０Ａに変更した場合も、同様の支持体雄材１２０を用いて、図８を参照して説明した方法にしたがって、不織布を製造することができる。
【００７６】
図８（Ｂ）に示した例と同様に、支持体雄材１２０上の繊維ウエブ１１０に支持体雌材１３０Ａを押し込むことで、支持体雄材１２０の各突起１２１が支持体雌材１３０Ａの各凹部１３２に挿入されると共に、支持体雌材１３０Ａの各突起１３１Ａ，１３１Ｂが支持体雄材１２０の凹部１２２に挿入される。この状態の平面図を図１３に模式的に示す。図１３中、繊維ウエブは省略している。図示しない繊維ウエブは、支持体雄材１２０の突起１２１の四方の壁面と、これを囲む支持体雌材１３０Ａの凹部１３２の壁面とに挟まれる。これによって、繊維ウエブ１１０の繊維が厚み方向に配向する。
【００７７】
ここで用いられる支持体雌材１３０Ａは、一方向に延びる突起１３１Ａのみが、図８（Ｂ）に示す例と同様に端面で繊維ウエブを支持体雄材１２０の凹部１２２の基部１２３に押し付けて、畝部１２に相当する繊維層が形成される。もう一方の方向においては、支持体雄材１２０の凹部１２２ａ内で突起１３１Ｂの端面で押し付けられた繊維ウエブは、支持体雄材１２０の凹部１２２の基部１２３には到達せず、繊維ウエブのこの領域は、鞍部１６に相当する繊維層となる。
【００７８】
以上のようにして得られた不織布１は、おむつ１０の製造ラインに導入され、公知の方法によりおむつ１０の表面シート２となる。
【００７９】
不織布１は、上述したように畝部と底部とからなる凹凸構造を有し、底部の少なくとも一部に開孔が設けられているとともに、畝部の壁部領域が底部に対して略垂直である。こうした不織布１を表面シート２として有しているので、本実施形態に係るおむつ１０は、吸収時間及び液流れ距離をよりいっそう短縮することができる。
【実施例】
【００８０】
次に、本発明の吸収性物品に用いる不織布の実施例を説明するが、これにより本発明が限定されるものではない。
【００８１】
［実施例１］
繊度１．８ｄｔｅｘの芯鞘型（ポリエチレンテレフタレート（ＰＥＴ）／ポリエチレン（ＰＥ）＝５：５）の熱可塑性繊維を用いて繊維ウエブを作製した。熱可塑性繊維は、親水化処理が施されている。繊維ウエブを支持体雄材１２０上に配置し、図８（Ａ）に示すように、繊維ウエブ１１０上から支持体雌材１３０を支持体雄材１２０に押し込んで賦形処理を行った。第１の熱風Ｗ１を吹き付けた後、支持体雌材１３０を取り外して第２の熱風Ｗ２を吹き付けて融着処理を行い、不織布を作製した。
【００８２】
用いた支持体雄材１２０には、図１０（Ａ）に示したような尖鋭部１２４を上端に有する突起１２１が設けられている。突起１２１は、高さが１０ｍｍの角柱形状であり、上面視において２ｍｍ×２ｍｍの正方形状である。角柱のピッチはＭＤ方向、ＣＤ方向それぞれ５ｍｍとした。
【００８３】
支持体雌材１３０は、金属製であり、幅２ｍｍの直線状の突起１３１が５ｍｍピッチで配置されている。こうした支持体雌材１３０の突起１３１を、支持体雄材１２０の突起１２１の間に押し込んだ。支持体雄材１２０に支持体雌材１３０が押し込まれた時の繊維が入る空間は、片側１ｍｍであった。
【００８４】
第２の熱風による吹き付け処理は、温度１６０℃、風速２ｍ／ｓ、吹き付け時間６ｓの条件で行った。得られた不織布は、繊度１．８ｄｔｅｘであった。実施例１の不織布は、図３に示したような畝部１２、開孔１５を有する底部１４、及び鞍部１６を備えていた。
【００８５】
［実施例２］
支持体雌材を、直交する二方向に連続した突起を有するものに変更した。支持体雄材は、実施例１と同様である。繊度１．８ｄｔｅｘの芯鞘型（ポリエチレンテレフタレート（ＰＥＴ）／ポリエチレン（ＰＥ）＝５：５）の熱可塑性繊維を用い、図８に示す工程と同様の工程を含む方法によって実施例２の不織布を作製した。熱可塑性繊維は、親水化処理が施されている。第２の熱風による吹き付け処理は、温度１６０℃、風速６ｍ／ｓ、吹き付け時間６ｓの条件で行った。
実施例２の不織布は、畝部１２、開孔１５を有する底部１４、及び鞍部１６を備えていた。
【００８６】
［比較例１］
特開２０１３−１３３５７４号公報の図１に示す不織布を、繊度１．８ｄｔｅｘの熱可塑性繊維を用いて同公報に記載された製造方法に準拠して作製し、比較例１の不織布とした。比較例１の不織布は、畝部、及び開孔を有する底部を備えている一方、鞍部は備えていなかった。
【００８７】
［比較例２］
突起の上端に尖鋭部を有しない支持体雄材１２０に変更する以外は、実施例１と同様の手法により比較例２の不織布を作製した。比較例２の不織布は、畝部、開孔を有さない底部、及び鞍部を備えていた。
【００８８】
［比較例３］
突起の上端に尖鋭部を有しない支持体雄材１２０に変更する以外は、実施例２と同様の手法により比較例３の不織布を作製した。比較例３の不織布は、畝部、開孔を有さない底部、及び鞍部を備えていた。
【００８９】
実施例及び比較例の不織布について、構造を調べた。具体的には、坪量、厚み、開孔サイズ、壁部領域の角度、壁部領域の繊維配向性（配向角、配向強度）、畝部と鞍部との高さの差を、以下の方法により測定した。
【００９０】
＜坪量＞
２３±２℃、相対湿度５０±５％の環境下で２４時間以上保存した不織布について、面積及び質量を測定して求めた。
＜厚み＞
不織布に０．０５ｋＰａの荷重を加えた状態で、厚み測定器により測定した。厚み測定器としては、オムロン株式会社製のレーザー変位計を用いた。１０点について測定し、それらの平均値を算出して厚みとした。
【００９１】
＜開孔寸法＞
不織布の上面視における顕微鏡写真を上述のマイクロスコープにて撮影し、画像中の開孔の寸法を内蔵計測機能により測定した。
＜壁部領域の角度＞
図４に示したようなII−II’断面の顕微鏡写真を撮影し、図５を参照して説明したように角度θを求めた。
【００９２】
＜壁部領域の繊維配向性（配向角、配向強度）＞
図４に示したようなII−II’断面の顕微鏡写真と、図７に示したようなIV−IV’断面の顕微鏡写真とを撮影し、図１４を参照して説明したように壁部領域の繊維配向性（配向角、配向強度）を求めた。
＜畝部と鞍部との高さの差＞
図７に示したようなIV−IV’断面の顕微鏡写真を上述のマイクロスコープにて撮影し、内蔵計測機能により測定した。
【００９３】
さらに、実施例１〜２、比較例１〜３の不織布の効果を調べた。具体的には、各不織布について、液体の吸収時間、液流れ距離及び液戻り量を測定した。それらの測定方法を、以下に示す。
【００９４】
＜吸収時間＞
市販のベビー用おむつ（商品名「メリーズさらさらエアスルーＭサイズ」、花王株式会社、２０１８年製）から表面シートを取り除き、その代わりに、１００×２５０ｍｍに切出した不織布を積層する。積層された不織布の周囲を固定して、評価用のベビー用おむつを作製した。
【００９５】
不織布に２０ｇ／ｃｍ2の圧力となる荷重を均等にかけ、不織布のほぼ中央に設置した筒（断面積１０００ｍｍ2）を介して人工尿を注入した。人工尿としては、生理食塩水を用いた。人工尿は、１０分ごとに４０ｇずつ３回注入し、全量が吸収されるまでの時間（秒）を測定した。筒内部に人工尿が確認されなくなったときを、「全量が吸収された」とした。
【００９６】
＜液流れ距離＞
不織布は、１０ｃｍ×２０ｃｍのサイズに切断して評価用試料とし、４５度傾斜している載置部の上に市販のティッシュペーパーを介して固定した。評価用試料の上方１０ｍｍの高さから１ｇの脱イオン水を１０秒かけて注入して、脱イオン水の流れを観察した。垂線上の注入点から評価用試料内に脱イオン水が引き込まれる場所までの距離を測定して、液流れ距離とした。
液流れ距離が短いほど、液体が内部に浸透しやすい。すなわち、液体の引き込み性が優れている。
【００９７】
＜液戻り量＞
水平に載置した不織布に１２０ｇの生理食塩水を注入し、注入完了から１０分間静置した。アドバンテック社製のろ紙Ｎｏ．５Ｃ（１００ｍｍ×１００ｍｍ）を２０枚重ねて準備した吸収シート（質量Ｍ１）を、不織布試料の上に配置した。さらに、生理用食塩水の注入点を中心として３．５ｋＰａの圧力が印加されるように調整した錘を置いた。１分載置した後のろ紙の質量をＭ２として、（Ｍ２−Ｍ１）を液戻り量とした。液戻り量は、小さいほど好ましい。
得られた結果を、不織布の構造とともに下記表１にまとめる。
【００９８】
【表１】
2020000467.tif 000003
【００９９】
表１に示すように、実施例の不織布は、底部に開孔が設けられており、壁部領域の角度が８５°以上と大きい。壁部領域の角度が大きいことに起因して、実施例の不織布は６ｍｍという厚みを有している。壁部領域の繊維は、測定された２方向において配向角が７６°以上で、配向強度が１．４以上である。このため、実施例の不織布は、吸収時間が１７０秒以下と短いのに加え、液流れ距離が３５ｍｍ以下と小さく、液戻り量も１．５ｇ以下と少ない。
実施例の不織布を表面シートとして用いることによって、吸収時間及び液流れ距離をよりいっそう短縮することが可能な吸収性物品が得られる。
【０１００】
なお、上記には本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【０１０１】
例えば、上述の実施形態では、吸収性物品としておむつ１０を例に挙げて説明したが、本発明の吸収性物品は、このようなおむつに限らず、生理用ナプキン、パンティーライナー、尿取りパッド等の種々の吸収性物品に適用可能である。
【符号の説明】
【０１０２】
１            不織布
２            表面シート
３            裏面シート
４            吸収体
１０          吸収性物品
１２          畝部
１２ａ        頂部領域
１２ｂ        壁部領域
１４          底部
１５          開孔
１６          鞍部
１８          中空領域
【図１】
2020000467.tif 000004
【図２】
2020000467.tif 000005
【図３】
2020000467.tif 000006
【図４】
2020000467.tif 000007
【図５】
2020000467.tif 000008
【図６】
2020000467.tif 000009
【図７】
2020000467.tif 000010
【図８】
2020000467.tif 000011
【図９】
2020000467.tif 000012
【図１０】
2020000467.tif 000013
【図１１】
2020000467.tif 000014
【図１２】
2020000467.tif 000015
【図１３】
2020000467.tif 000016
【図１４】
2020000467.tif 000017